(57)【要約】 【課題】  二成分現像剤を構成するトナーおよびキャリアの形状が、凹凸の大きな球形であるか凹凸の小さな球形であるかに関わらず、耐久性および環境安定性の優れた二成分現像剤を提供することを目的とする。【解決手段】  トナーとキャリアとからなる二成分現像剤であって、キャリアは、コア材をコート材で被覆したものであって、コート材は、コア材の重量に対して５重量％以上２０重量％以下であり、トナーは、現像剤中のトナー濃度が、下記式を満たすことを特徴とする二成分現像剤。１００／（０．７５ｋ＋１） ≦ Ｘ ≦ １００／（０．３４ｋ＋１）                Ｘ  ＝ トナー濃度（重量％）                ｋ  ＝ 被覆係数（ｋ ＝ Ｓｔρｃ ／ Ｓｃρｔ）                ρｃ ＝ キャリアの比重                ρｔ ＝ トナーの比重                Ｓｃ ＝ キャリアの比表面積（ｃｍ２／ｃｍ３）                Ｓｔ ＝ トナーの比表面積（ｃｍ２／ｃｍ３）【選択図】      なし【特許請求の範囲】
【請求項１】
トナーとキャリアとからなる二成分現像剤であって、
キャリアは、コア材をコート材で被覆したものであって、
コート材は、コア材の重量に対して５重量％以上２０重量％以下であり、
トナーは、現像剤中のトナー濃度が、下記式を満たすことを特徴とする二成分現像剤。
１００ ／（０．７５ｋ＋１）≦ Ｘ ≦ １００ ／（０．３４ｋ＋１）
Ｘ  ＝ トナー濃度（重量％）
ｋ  ＝ 被覆係数（ｋ ＝ Ｓｔρｃ ／ Ｓｃρｔ）
ρｃ ＝ キャリアの比重
ρｔ ＝ トナーの比重
Ｓｃ ＝ キャリアの比表面積（ｃｍ２／ｃｍ３）
Ｓｔ ＝ トナーの比表面積（ｃｍ２／ｃｍ３）
【請求項２】
トナーは、外添剤として無機微粒子を含むことを特徴とする請求項１記載の二成分現像剤。
【請求項３】
無機微粒子は、シリカであることを特徴とする請求項２記載の二成分現像剤。
【発明の詳細な説明】
【技術分野】
【０００１】
本発明は、トナーとキャリアとからなる二成分現像剤に関する。
【背景技術】
【０００２】
現像剤を用いた画像形成方法には、カールソンプロセスを応用した電子写真方式が広く用いられている。電子写真方式を利用した画像形成装置は、帯電工程、露光工程、現像工程、転写工程、クリーニング工程および定着工程などによって画像が形成される。帯電工程では、感光体の表面を暗所で均一に帯電する。露光工程では、帯電した感光体に原稿像を投射することにより、光の当たった部分の帯電が除去されて感光体の表面に静電潜像を形成する。現像工程では、感光体表面に形成された静電潜像に現像剤のトナーを付着させることにより可視像を形成する。転写工程では、感光体表面に形成された可視像に紙およびシートなどの記録媒体を接触させ、可視像と接触している記録媒体の面とは反対側からコロナ放電を行い、トナーとは逆の極性の電荷を記録媒体に与えることにより、可視像を記録媒体に転写する。定着工程では、加熱および加圧などの手段により記録媒体に転写された可視像を定着する。クリーニング工程では、記録媒体に転写されずに感光体の表面に残ったトナーを回収する。以上の工程を繰り返すことによって、電子写真プロセスを利用した画像形成装置は、記録媒体上に所望の画像を形成する。
【０００３】
従来、電子写真方式を利用した画像形成装置に用いられる現像剤としては、粉砕法および重合法などによって製造されるトナーを含むことが知られている。粉砕法とは、熱可塑性樹脂、着色剤、帯電制御剤およびオフセット防止剤としてのワックスなどを溶融混練した後、冷却して固化させて溶融混練物を調製し、その溶融混練物を粉砕および分級することによってトナーを調製する方法である。また、重合法とは、懸濁重合法および乳化重合法などによってトナーを調製する方法である。
【０００４】
現在、複写機およびプリンタなどの画像形成装置は、高速化および小型化が図られており、長期間高画質な画像が得るために、耐久性および環境安定性の優れた現像剤の開発が求められている。
【０００５】
現像剤がトナーとキャリアとからなる二成分現像剤の場合、耐久性および環境安定性の優れた現像剤を開発するためには、画像形成装置内で、現像剤を安定して帯電させるために、コア材の種類、コート材の種類およびコート材の量の最適化などのキャリアの開発が、トナーの開発とともに重要である。
【０００６】
キャリアの開発の典型的な従来の技術は、特許文献１に記載されている。特許文献１のカラー現像剤は、トナーとキャリアからなる現像剤で、キャリアが、キャリア芯材（コア材）重量に対して、所定の樹脂（コート材）を０．１〜５．０重量％被覆しているカラー現像剤である。
【０００７】
また他の従来の技術は、特許文献２に記載されている。特許文献２の電子写真用二成分現像剤は、トナーとキャリアからなる現像剤で、キャリアが、キャリア芯材の重量に対して、被覆材（コート材）を５．０重量％を超えて被覆している電子写真用二成分現像剤である。
【０００８】
【特許文献１】特開平４−１７７３６９号公報
【特許文献２】特開２００３−２５５５９１号公報
【発明の開示】
【発明が解決しようとする課題】
【０００９】
現像剤は、感光体の表面に形成された静電潜像に現像剤のトナーが円滑に付着できるような適度な流動性および帯電性を有する必要がある。現像剤の流動性および帯電性は、トナーおよびキャリアの組成に依存する。
【００１０】
特許文献１に開示されているカラー現像剤によると、キャリア芯材に、所定の樹脂をキャリア芯材の重量に対して０．１〜５．０重量％となるように被覆しているキャリアを用いることによって、キャリア表面にトナーが薄膜を形成するなどの汚染を防ぐことができ、耐久性および環境安定性に優れた現像剤となる。しかし、近年、画像形成装置は、高速化および小型化されており、そのような画像形成装置を用いて画像形成を行うと、現像剤に与えられるストレスが、以前の画像形成装置より大きいので、上記トナーをそのまま長期間使用すると、樹脂がキャリア芯材からはがれ落ち、キャリア芯材が表面に露出してしまう。つまり、高速化および小型化された画像形成装置を用いて画像形成する場合においては、初期状態のキャリア特性を維持できない耐久性が不充分な現像剤であり、得られた画像は、画像濃度の低下などを引き起こしたものとなってしまう。
【００１１】
また、特許文献２に開示されている電子写真用二成分現像剤によると、キャリア芯材に、被覆材を５．０重量％を超えて被覆することによって、高速化および小型化された画像形成装置において長期間使用しても、キャリア芯材が表面に露出しにくくなり、キャリア特性を長期間維持できる耐久性のより優れた現像剤である。しかし、キャリア芯材に多量の被覆材を被覆することになるので、被覆材の種類によっては、環境特性などのキャリア特性を確保できない可能性があり、また、画像形成時において、高温高湿下では、現像剤中のトナー濃度が安定せず、トナー飛散および白地カブリなどを起こす可能性もあるので、トナーにマグネタイトを外添することによって解決している。
【００１２】
さらに、本願発明者らは、キャリアのコート量がコア材に対して５．０重量％以上であっても、トナー濃度をトナーのキャリアに対する被覆率で規定することによって、耐久性および環境安定性の優れた現像剤を得ることができることを見出した。ここで、トナーのキャリアに対する被覆率とは、トナーおよびキャリアの形状を凸凹のない球形として算出したものである。トナーおよびキャリアの形状が凸凹の小さい球体である場合において、トナー濃度を被覆率で規定された範囲内にすることによって、耐久性および環境安定性の優れたトナーが得られた。しかしながら、凸凹の大きく、比表面積の大きいトナーまたはキャリアを用いると、トナー濃度を規定された範囲より高めにしても、トナーとキャリアとの接触する機会が増えるので、耐久性および環境安定性の優れた現像剤を得ることができる場合のあることがわかった。
【００１３】
そこで、本発明の目的は、二成分現像剤を構成するトナーおよびキャリアの形状が、凹凸の大きな球形であるか凹凸の小さな球形であるかに関わらず、耐久性および環境安定性の優れた二成分現像剤を提供することである。
【課題を解決するための手段】
【００１４】
本発明は、トナーとキャリアとからなる二成分現像剤であって、
キャリアは、コア材をコート材で被覆したものであって、
コート材は、コア材の重量に対して５重量％以上２０重量％以下であり、
トナーは、現像剤中のトナー濃度が、下記式（１）を満たすことを特徴とする二成分現像剤である。
１００／（０．７５ｋ＋１） ≦ Ｘ ≦ １００／（０．３４ｋ＋１）    …（１）
Ｘ  ＝ トナー濃度（重量％）
ｋ  ＝ 被覆係数（ｋ ＝ Ｓｔρｃ ／ Ｓｃρｔ）
ρｃ ＝ キャリアの比重
ρｔ ＝ トナーの比重
Ｓｃ ＝ キャリアの比表面積（ｃｍ２／ｃｍ３）
Ｓｔ ＝ トナーの比表面積（ｃｍ２／ｃｍ３）
【００１５】
また本発明は、トナーは、外添剤として無機微粒子を含むことを特徴とする。
また本発明は、無機微粒子は、シリカであることを特徴とする。
【発明の効果】
【００１６】
本発明によれば、トナーとキャリアとからなる二成分現像剤である。キャリアは、コア材とコート材とを含み、コート材がコア材の重量に対して５重量％以上２０重量％以下被覆したものである。さらに、現像剤中のトナー濃度は、上記式（１）を満たす。
【００１７】
キャリアにおけるコート量がコア材重量に対して５重量％以上含有させることによって、現像剤の耐久性が向上し、さらに上記式（１）を満足させるようにトナー濃度を決めることで環境安定性に優れた二成分現像剤を製造することができる。
【００１８】
また本発明によれば、トナーに外添剤として無機微粒子を含んでいることによって、帯電性を向上させ、また、高温高湿下でトナー濃度を安定推移させることが可能となり、耐久性および環境安定性のより優れた二成分現像剤を製造することができる。
【００１９】
また本発明によれば、無機微粒子としてシリカを用いた場合、帯電性の向上に大きな効果があり、耐久性および環境安定性の優れた二成分現像剤を製造することができる。
【発明を実施するための最良の形態】
【００２０】
本発明である二成分現像剤は、トナーとキャリアとからなる二成分現像剤である。キャリアは、コア材とコート材とを含み、コート材がコア材の重量に対して５重量％以上２０重量％以下コア材に被覆したものである。
【００２１】
［トナー濃度］
本発明である二成分現像剤は、被覆率に基づいてトナー濃度を規定する。トナーおよびキャリアの形状が凸凹の小さい球体である場合においては、トナーおよびキャリアが凹凸のない球体であるとして算出した被覆率でトナー濃度を規定すると、耐久性および環境安定性の優れたトナーを得ることができた。
【００２２】
しかしながら、トナーまたはキャリアの形状が凸凹の大きな球体である場合においては、トナー濃度を被覆率で規定された範囲より高めにしても、耐久性および環境安定性の優れた現像剤を得ることができる場合のあることがわかった。
【００２３】
そこで、トナーおよびキャリアの形状が、凹凸の大きな球形であるか凹凸の小さな球形であるかに関わらず、耐久性および環境安定性の優れた二成分現像剤を得ることができるように、トナーおよびキャリアの比重および比表面積から求めた被覆率、つまりトナーおよびキャリアの凹凸を考慮した被覆率に基づいてトナー濃度を後述のように規定した。
【００２４】
トナーおよびキャリアの凹凸を考慮した被覆率は、下記式に示すように、トナーおよびキャリアの表面積の比によって表わすことができる。
被覆率 ＝ トナーの表面積 ／ キャリアの表面積
【００２５】
トナーおよびキャリアの表面積を、それぞれの比重および比表面積を用いて表わすと下記式のように表わされる。
被覆率 ＝（Ｓｔ／ρｔ）／（Ｓｃ／ρｃ）
ρｃ ＝ キャリアの比重
ρｔ ＝ トナーの比重
Ｓｃ ＝ キャリアの比表面積（ｃｍ２／ｃｍ３）
Ｓｔ ＝ トナーの比表面積（ｃｍ２／ｃｍ３）
【００２６】
トナー濃度を考慮すると、被覆率を現像剤１００ｇ当たりの被覆率として、下記式のように変形できる。
被覆率 ＝ （Ｓｔ／ρｔ）× Ｘ ／（Ｓｃ／ρｃ）×（１００−Ｘ）
＝ ＳｔρｃＸ ／ Ｓｃρｔ（１００−Ｘ）
Ｘ  ＝ トナー濃度（重量％）
ここで、被覆率であるＳｔρｃＸ ／ Ｓｃρｔ（１００−Ｘ）の値の好ましい範囲を規定することによって、耐久性および環境安定性の優れた二成分現像剤を得ることができる。
【００２７】
しかし、好ましいトナー濃度である二成分現像剤を製造しようとするとき、好ましい範囲を上記のように設定していると、被覆率であるＳｔρｃＸ ／ Ｓｃρｔ（１００−Ｘ）の値を計算しなければならない。
【００２８】
そこで、トナー濃度を規定するため、トナーのキャリアに対する被覆率を後述のように変形する。
【００２９】
まず、式を簡略化するために、下記式のように被覆率の逆数の範囲の式に変形する。
Ａ ≦Ｓｃρｔ（１００−Ｘ）／ ＳｔρｃＸ≦ Ｂ
【００３０】
ここで、ｋ ＝ Ｓｔρｃ ／ Ｓｃρｔとすると下記式のように変形できる。
Ａ≦（１００−Ｘ）／ｋＸ≦ Ｂ
ＡｋＸ≦１００−Ｘ≦ ＢｋＸ
（Ａｋ＋１）Ｘ≦１００≦（Ｂｋ＋１）Ｘ
１００／（Ｂｋ＋１）≦Ｘ≦１００／（Ａｋ＋１）
【００３１】
さらに、後述の実施例に基づいて、Ａが０．３４、Ｂが０．７５と求められ、式（１）に示すように、トナー濃度を規定することができる。
【００３２】
トナー濃度が、１００／（０．７５ｋ＋１）より小さいと、キャリアに対するトナーの被覆率が、不充分となり、充分な画像濃度が得られない。また、１００／（０．３４ｋ＋１）より大きいと、キャリアに対するトナーの被覆率が大きくなりすぎ、環境安定性が悪くなり、白地カブリが発生してしまう。
【００３３】
なお、トナー濃度は、製造時の現像剤のトナーとキャリアの比率を示し、さらに、その比率は、装置動作中の現像器内においても保たれる必要がある。
【００３４】
［トナー］
本発明である二成分現像剤を構成するトナーは、樹脂、着色剤、離型剤および帯電制御剤などを含むトナー母体粒子に外添剤を添加して構成される。
【００３５】
（樹脂）
トナー母体粒子は、樹脂を含んで構成される。樹脂は、公知の樹脂を用いることができ、ポリスチレン、スチレン−アクリル共重合体、スチレン−アクリロニトリル共重合体、スチレン−無水マレイン酸共重合体、スチレン−アクリル−無水マレイン酸共重合体、ポリ塩化ビニル、ポリオレフィン樹脂、エポキシ樹脂、シリコーン樹脂、ポリアミド樹脂、ポリウレタン樹脂、ウレタン変性ポリエステル樹脂およびアクリル樹脂などを挙げることができる。上記の樹脂を単独で用いてもよいし、複数の混合物で用いてもよい。また、共重合体は、ブロック共重合体でもよいし、グラフト共重合体でもよい。分子量分布が、１つのピークのものでもよいし、２つのピークのものでもよい。
【００３６】
熱的性質として、ガラス転移点（Ｔｇ）が４０℃以上７０℃以下であることが好ましい。４０℃より低いと、機内温度が上昇した場合に、トナーが溶融してしまい、トナー同士の凝集が発生してしまう。また、７０℃より高いと、定着性が劣ってしまい、実用性に乏しい。
【００３７】
（着色剤）
トナー母体粒子は、着色剤を含んで構成される。着色剤は、公知のものを用いることができ、カーボンブラック、鉄黒、合金アゾ染料、油溶性染料および顔料などを挙げることができる。着色剤は、樹脂成分１００重量部に対して、１重量部以上１０重量部以下が好ましい。１重量部より少ないと、充分な画像濃度を確保できなく、１０重量部より多いと、着色剤が樹脂中に均一に分散できなくなるので、高品質な画像を得られなくなる。
【００３８】
（離型剤）
トナー母体粒子は、離型剤としてワックスを含んで構成される。ワックスは、公知のものを用いることができ、ポリエチレン、ポリプロピレン、エチレン−プロピレン共重合体およびポリオレフィンなどから選ばれる少なくとも一種からなるワックスを挙げることができる。ワックスは、樹脂成分１００重量部に対して、１重量部以上１０重量部以下が好ましい。１重量部より少ないと、オフセットが発生しやすくなる。１０重量部より多いと、フィルミングが発生しやすくなる。
【００３９】
（帯電制御剤）
トナー母体粒子は、帯電制御剤を含んで構成される。帯電制御剤は、正帯電制御用帯電制御剤と負帯電制御用帯電制御剤との二種類があり、アゾ系染料、カルボン酸金属錯体、四級アンモニウム化合物およびニグロシン系染料などを挙げることができる。帯電制御剤は、樹脂１００重量部に対して、０．１重量部以上５重量部以下が好ましい。０．１重量部より少ないと、充分な帯電性を付与することができない。５重量部より多いと、帯電制御剤が、樹脂中に均一に混合できない。
【００４０】
（外添剤）
トナーは、トナー母体粒子に外添剤を添加して構成される。外添剤は、公知のものを用いることでき、シリカ、チタン、アルミナ、マグネタイトおよびフェライトなどの金属酸化物微粒子ならびにチッ化ケイ素およびチッ化ホウ素などの金属チッ化物微粒子などの微粉末を挙げることができる。さらに、微粉末の表面を疎水化処理したものが好ましい。疎水化処理には、ジメチルジクロルシランおよびアミロシランなどのシランカップリング剤による処理、シリコーンオイルによる処理およびフッ素含有の成分などによる処理などを挙げることができる。上記の外添剤のうち一種類で用いてもよいし二種類以上で用いてもよい。また、外添剤としては、シリカがより好ましい。シリカ以外の微粒子のみを外添しても、トナーとキャリアとの接触において、帯電付与が充分でないことがあり、さらに、シリカは、トナーの流動化剤としても働くので、トナーの供給量を安定化させることができる。
【００４１】
（製造方法）
樹脂、着色剤、離型剤および帯電制御材などをヘンシェルミキサ、スーパーミキサなどの混合機により充分混合し、得られた混合物を二軸混練機によって溶融混練した。この混練物をジェット式粉砕機にて粉砕後、分級し、体積平均粒径で５μｍ〜１５μｍ程度のトナー母体粒子を得ることができる。さらに、トナー母体粒子に無機微粒子を添加し、ヘンシェルミキサ、スーパーミキサなどの混合機により付着、均一分散させることによってトナーを製造する。
【００４２】
［キャリア］
本発明である二成分現像剤を構成するキャリアは、コア材にコート材を被覆して構成される。キャリアは、粉体特性、電気特性および磁気特性といった要素があり、現像システムに合わせた性能が要求される。近年では、摩擦帯電性、環境安定性および耐久性向上のためにコア材を樹脂でコートしたキャリアが広く使用されるようになっている。
【００４３】
（コア材）
キャリアは、コア材を含んで構成される。コア材は、公知であるキャリアをコア材として用いることができ、鉄粉キャリアおよびフェライトキャリアなどを挙げることができる。その形状は、不定形から球形まで用いることができる。さらに、平均粒子径は、１０μｍ以上１ｍｍ以下のものを用いることができ、さらに好ましくは、５０μｍ以上１００μｍ以下である。１０μｍより小さいと、キャリアが感光体に付着して流出してしまう現象、いわゆるキャリア上がりを引き起こし、現像剤量が、徐々に減少することによって、現像剤中のトナー濃度がうまく制御できなくなってしまう可能性が高くなる。さらに、ひどい場合は、現像剤が、記録材上に現れてしまう。また、１ｍｍより大きいと、現像剤のトナーを現像ローラから感光体へ移動させる際、二成分現像剤の穂立ち（磁気ブラシ）が粗く、安定した画質を供給することが困難となったり、二成分現像剤が現像槽からこぼれてしまうような現象を引き起こしたりする可能性が生じる。
【００４４】
また、鉄粉キャリアは、公知のものを用いることができ、還元鉄粉、アトマイズ鉄粉およびチッ化鉄粉などを挙げることができる。還元鉄粉およびチッ化鉄粉は、不定形であるので、球形化処理を行ってもよい。フェライトキャリアは、公知のものを用いることができ、銅、ニッケル、亜鉛、コバルト、マンガンおよびカルシウムなどのフェライト粉末を挙げることができる。フェライトキャリアは、球形で、流動性がよく、化学的にも安定であるので、高画質化、長寿命化に好ましく用いられる。
【００４５】
（コート材）
キャリアは、コート材を含んで構成される。コート材は、公知の樹脂を用いることができ、ポリエステル系樹脂、フッ素系樹脂、アクリル系樹脂およびシリコーン系樹脂などを挙げることができる。また、噴霧法および浸漬法といった方法によりコア材に被覆する。
【００４６】
［二成分現像剤］
本発明である二成分現像剤は、上記のようなトナーとキャリアとを上記のトナー濃度となるように混合機で混合させることによって、二成分現像剤を製造できる。混合機としては、公知のものを用いることができ、ナウターミキサ（ホソカワミクロン社製：ＶＬ−０）を挙げることができる。
【実施例】
【００４７】
以下に本発明を実施例および比較例を用いて具体的に説明するが、本発明はその要旨を超えない限り本実施例に限定されるものではない。
【００４８】
［実施例Ｉ］
実施例Ｉでは、二成分現像剤を構成しているキャリアのキャリアコート量（コア材の重量に対するコート材の重量％）の影響について検討した。
【００４９】
（トナーの製造例）
樹脂１００重量部に対し、ワックスとしてポリエチレン（クラリアントジャパン社製：ＰＥ１３０）１．０部、ポリプロピレン（三井化学社製：ＮＰ−５０５）１．５部、帯電制御剤（保土ケ谷化学工業社製：Ｓ−３４）を１部、マグネタイト（関東電化社製：ＫＢＣ−１００）を１．５部、着色剤としてカーボンブラック（キャボット社製：３３０Ｒ）５部を加え、スーパーミキサ（川田社製：Ｖ−２０）で充分混合し、得られた混合物を二軸混練機（池貝鉄工社製：ＰＣＭ−３０）によって溶融混練した。この混練物をジェット式粉砕機（日本ニューマチック工業社製：ＩＤＳ−２）にて粉砕後、分級し、体積平均粒径が７．５μｍのトナー母体粒子を得た。トナー母体粒子にシリカ微粒子（日本アエロジル社製：Ｒ９７２）を０．３部外添することによってトナーを得た。
【００５０】
（実施例１）
上記の製造方法によって得られたトナーと、シリコーン系樹脂を表１に記載のようにキャリアコート量が８．０％となるようにコート材をコートしたフェライトキャリアとを、トナー濃度が５％になるようにナウターミキサ（ホソカワミクロン社製：ＶＬ−０）にて２０分間攪拌することによって、二成分現像剤を製造した。
【００５１】
（実施例２）
キャリアのキャリアコート量を５．０％とする以外、実施例１と同様にして、二成分現像剤を製造した。
【００５２】
（比較例１）
キャリアのキャリアコート量を４．１％とする以外、実施例１と同様にして二成分現像剤を製造した。
【００５３】
（比較例２）
キャリアのキャリアコート量を２．２％とする以外、実施例１と同様にして二成分現像剤を製造した。
【００５４】
［評価方法］
上記の製造方法によって得られた二成分現像剤を使用し、モノクロ複写機（シャープ社製：ＡＲ−４５０）によって、印字率５％原稿を印刷した。
【００５５】
実施例１，２および比較例１，２について、次のようにして画像濃度変化評価を行った。上記の方法により製造した二成分現像剤の物性評価を下記に示す評価方法により行い、その結果を表１に示す。なお、評価項目の説明に記載されている「◎」、「○」、および「×」などの記号は、表１で用いる評価結果を示す記号である。「◎」は、非常に優れていることを示し、「○」は、優れていることを示し、「×」は、実用が困難であることを示す。
【００５６】
（画像濃度）
初期状態の現像剤を用いて印刷した画像の画像濃度（初期の画像濃度）と印字率５％の原稿を５枚間欠で１０００００枚印刷後に印刷した画像の画像濃度（１０００００枚印刷後の画像濃度）をマクベス反射濃度計（Ｍａｃｂｅｔｈ社製：ＲＤ−９１４）によって測定した。１０００００枚印刷後の画像濃度によって下記の基準に基づいて評価した。
◎：画像濃度が１．３３以上である。
○：画像濃度が１．３０以上１．３２未満である。
×：画像濃度が１．３０未満である。
【００５７】
【表１】
2005222000.tif 000002
【００５８】
表１からわかるように、コート材が、コア材の重量に対して５重量％以上のキャリアを用いた現像剤（実施例１，２）は、１０００００枚印刷後であっても、画像濃度が維持できる優れた現像剤であった。しかしながら、コート材が、コア材の重量に対して５重量％より少ないキャリアを用いた現像剤（比較例１，２）は、１０００００枚印刷後では、画像濃度が大きく低下した。
【００５９】
［実施例ＩＩ］
実施例ＩＩでは、二成分現像剤中のトナー濃度の影響について検討した。
【００６０】
（実施例３）
ジェット式粉砕機（日本ニューマチック工業社製：ＩＤＳ−２）によって混練物を粉砕する際のエアーの圧力などの粉砕条件を変化させる以外、上記の実施例１，２および比較例１，２で用いたトナーの製造方法と同様に製造した。体積平均粒径が８．５μｍのトナー母体粒子が得られ、シリカ微粒子（日本アエロジル社製：Ｒ９７２）を０．３部外添することによってトナー比重ρｔが１．２、比表面積Ｓｔが７８１０ｃｍ２／ｃｍ３であるトナーを得た。
【００６１】
上記製造方法によって得られたトナーとコート量がコア材の重量に対し８．０重量％であり、平均粒径が７０μｍ、キャリア比重ρｃが４．８、比表面積Ｓｃが８９５ｃｍ２／ｃｍ３である球形キャリアをトナー濃度が５．０％になるようにナウターミキサ（ホソカワミクロン社製：ＶＬ−０）にて２０分間攪拌することによって、二成分現像剤を得た。
【００６２】
またこのとき、ｋ＝３４．９であり、Ｓｃρｔ（１００−Ｘ） ／ ＳｔρｃＸの値は、０．５４となる。
【００６３】
なお、比表面積は、レーザ回折散乱式粒子径分布測定装置（堀場製作所社製：ＬＡ−９２０）を用いて測定した。
【００６４】
（実施例４）
コート量がコア材の重量に対し８．０重量％であり、平均粒径が７０μｍ、キャリア比重ρｃが４．８、比表面積Ｓｃが１０１０ｃｍ２／ｃｍ３である異形キャリアを用い、二成分現像剤中のトナー濃度を８．０％とする以外実施例３と同様に二成分現像剤を製造した。
【００６５】
またこのとき、ｋ＝３０．９であり、Ｓｃρｔ（１００−Ｘ） ／ ＳｔρｃＸの値は、０．３７となる。
【００６６】
（実施例５）
二成分現像剤中のトナー濃度が３．８％とする以外実施例３と同様に二成分現像剤を製造した。
【００６７】
またこのとき、ｋ＝３４．９であり、Ｓｃρｔ（１００−Ｘ） ／ ＳｔρｃＸの値は、０．７３となる。
【００６８】
（実施例６）
二成分現像剤中のトナー濃度が７．７％とする以外実施例３と同様にして二成分現像剤を製造した。
【００６９】
またこのとき、ｋ＝３４．９であり、Ｓｃρｔ（１００−Ｘ） ／ ＳｔρｃＸの値は、０．３４となる。
【００７０】
（実施例７）
実施例３において製造したトナー母体粒子に、シリカ微粒子（日本アエロジル社製：Ｒ９７２）の代わりにメラミン微粒子（日本触媒社製：エポスターＳ）を０．３部外添することによって、トナー比重ρｔが１．２、比表面積Ｓｔが７８００ｃｍ２／ｃｍ３であるトナーを得た。
【００７１】
上記製造方法によって得られたトナーとコート量がコア材の重量に対し８．０重量％であり、平均粒径が７０μｍ、キャリア比重ρｃが４．８、比表面積Ｓｃが８９５ｃｍ２／ｃｍ３である球形キャリアをトナー濃度が５．０％になるようにナウターミキサ（ホソカワミクロン社製：ＶＬ−０）によって、２０分間攪拌することによって二成分現像剤を得た。
【００７２】
またこのとき、ｋ＝３４．９であり、Ｓｃρｔ（１００−Ｘ） ／ ＳｔρｃＸの値は、０．５５となる。
【００７３】
（実施例８）
実施例３において製造したトナー母体粒子に、シリカ微粒子（日本アエロジル社製：Ｒ９７２）の代わりに酸化チタン微粒子（チタン工業社製：ＳＴＴ−６５Ｃ）を０．３部外添することによって、トナー比重ρｔが１．２、比表面積Ｓｔが７８０５ｃｍ２／ｃｍ３であるトナーを得た。
【００７４】
上記製造方法によって得られたトナーとコート量がコア材の重量に対し８．０重量％であり、平均粒径が７０μｍ、キャリア比重ρｃが４．８、比表面積Ｓｃが８９５ｃｍ２／ｃｍ３である球形キャリアをトナー濃度が５．０％になるようにナウターミキサ（ホソカワミクロン社製：ＶＬ−０）によって、２０分間攪拌することによって二成分現像剤を得た。
【００７５】
またこのとき、ｋ＝３４．９であり、Ｓｃρｔ（１００−Ｘ） ／ ＳｔρｃＸの値は、０．３３となる。
【００７６】
（比較例３）
二成分現像剤中のトナー濃度が８．０％とする以外実施例３と同様に二成分現像剤を製造した。
【００７７】
またこのとき、ｋ＝３４．９であり、Ｓｃρｔ（１００−Ｘ） ／ ＳｔρｃＸの値は、０．３３となる。
【００７８】
（比較例４）
二成分現像剤中のトナー濃度が３．５％とする以外実施例３と同様に二成分現像剤を製造した。
【００７９】
またこのとき、ｋ＝３４．９であり、Ｓｃρｔ（１００−Ｘ） ／ ＳｔρｃＸの値は、０．７９となる。
【００８０】
［評価方法］
表２の実施例３〜８および比較例３、４について、下記の環境安定性評価および画像濃度評価を行った。上記の方法により製造した二成分現像剤の物性評価を下記に示す評価方法により行い、結果を表２に示す。なお、評価項目の説明に記載されている「◎」、「○」、「△」および「×」などの記号は、表２で用いる評価結果を示す記号である。「◎」は、非常に優れていることを示し、「○」は、優れていることを示し、「△」は、実用可能であることを示し、「×」は、実用が困難であることを示す。ただし、総合評価においては、「○」は、実用が可能であることを示し、「×」は、実用が困難であることを示す。
【００８１】
（環境安定性）
二成分現像剤を設定した後、高温高湿（３５℃、８５％）下において１７時間放置した後のトナー補給時間を計測し、１７時間放置後に印刷した画像の白地カブリをハンター白度計（日本電色工業社製）を用いて測定し、その測定結果を下記の基準に基づいて評価した。
◎：白地カブリの値が０．５未満である。
○：白地カブリの値が０．５以上１．０未満である。
△：白地カブリの値が１．０以上１．５未満である。
×：白地カブリの値が１．５以上である。
【００８２】
トナー補給時間とは、二成分現像剤が攪拌されはじめる時刻から二成分現像剤のトナーが感光体に付着される時刻までの時間、いわゆるトナーの供給時間を示し、この時間の違いは、二成分現像剤を長期間、高温高湿下で放置することによって流動性および帯電性が変化してしまうことによる。
【００８３】
（画像濃度）
上記の画像濃度変化評価と同様な方法で初期の画像濃度を測定し、その測定された画像濃度を下記の基準に基づいて評価した。
◎：画像濃度が１．３３以上である。
○：画像濃度が１．３０以上１．３３未満である。
×：画像濃度が１．３０未満である。
【００８４】
【表２】
2005222000.tif 000003
【００８５】
表２からわかるように、Ｓｃρｔ（１００−Ｘ） ／ ＳｔρｃＸの値が０．５４（実施例３）、０．３７（実施例４）、０．７３（実施例５）および０．３４（実施例６）である二成分現像剤は、環境安定性および画像濃度の優れた二成分現像剤であり、Ｓｃρｔ（１００−Ｘ） ／ ＳｔρｃＸの値が、０．３３（比較例３）である二成分現像剤は、環境安定性が良好ではなく、Ｓｃρｔ（１００−Ｘ） ／ ＳｔρｃＸの値が、０．７９（比較例４）である現像剤は、画像濃度が良好ではない。したがって、Ｓｃρｔ（１００−Ｘ） ／ ＳｔρｃＸの値が、０．３４以上０．７５以下が好ましいことがわかり、トナー濃度が、上記式（１）を満たす二成分現像剤は、環境安定性および画像濃度の優れたものとなることがわかった。
【００８６】
また、外添剤を、シリカ微粒子（日本アエロジル社製：Ｒ９７２）の代わりにメラミン微粒子（日本触媒社製：エポスターＳ）または酸化チタン微粒子（チタン工業社製：ＳＴＴ−６５Ｃ）を用いた二成分現像剤であっても、Ｓｃρｔ（１００−Ｘ） ／ ＳｔρｃＸの値が、好ましい範囲である０．３４以上０．７５以下である（実施例７，８）と、環境安定性および画像濃度が優れた現像剤である。